(57)【要約】      （修正有）【課題】屈折率（ｎd）が１．９を超え、アッベ数（νd）が３８以下の光学定数を有し、部分分散比が小さく、原料費の安い光学ガラスを提供する。【解決手段】部分分散比（θｇ，Ｆ）が０．６１５以下の範囲の光学定数を有し、必須成分としてＢ2Ｏ3、Ｌａ2Ｏ3、ＴｉＯ2、Ｎｂ2Ｏ5及びＴａ2Ｏ5を含有し、質量％の比率でＴｉＯ2／Ｎｂ2Ｏ5が０．２６以下、かつＧｅＯ2／Ｎｂ2Ｏ5が０．３８以下であることを特徴とする光学ガラス。質量％で、Ｂ2Ｏ3５〜２２％、Ｌａ2Ｏ3１５〜５０％、ＴｉＯ2０．０１〜１５％、Ｎｂ2Ｏ5５〜４０％、及びＴａ2Ｏ5０．１〜２５％、並びに、ＳｉＯ2０〜１０％及び／又はＧｅＯ2０〜１０％及び／又はＡｌ2Ｏ3０〜１０％及び／又はＧｄ2Ｏ3０〜１６％及び／又はＺｒＯ2０〜１５％及び／又はＷＯ3０〜２２％及び／又はＳｂ2Ｏ3０〜１％の各成分を含有することを特徴とする前記光学ガラス。【選択図】なし【特許請求の範囲】
【請求項１】
屈折率（ｎd）が１．９を超え、アッベ数（νd）が３８以下、部分分散比（θｇ，Ｆ）が０．６１５以下の範囲の光学定数を有し、必須成分としてＢ2Ｏ3、Ｌａ2Ｏ3、ＴｉＯ2、Ｎｂ2Ｏ5及びＴａ2Ｏ5を含有し、質量％の比率でＴｉＯ2／Ｎｂ2Ｏ5が０．２６以下、かつＧｅＯ2／Ｎｂ2Ｏ5が０．３８以下であることを特徴とする光学ガラス。
【請求項２】
質量％で、
Ｂ2Ｏ3            ５〜２２％、
Ｌａ2Ｏ3        １５〜５０％、  
ＴｉＯ2        ０．０１〜１５％、
Ｎｂ2Ｏ5        ５〜４０％、及び
Ｔａ2Ｏ5      ０．１〜２５％
並びに
ＳｉＯ2      ０〜１０％及び／又は
ＧｅＯ2      ０〜１０％及び／又は
Ａｌ2Ｏ3      ０〜１０％及び／又は
Ｇｄ2Ｏ3      ０〜１６％及び／又は
ＺｒＯ2      ０〜１５％及び／又は
ＷＯ3        ０〜２２％及び／又は
Ｓｂ2Ｏ3            ０〜１％
の各成分を含有することを特徴とする請求項１に記載の光学ガラス。
【請求項３】
質量％で、
Ｙ2Ｏ3        ０〜２０％及び／又は
Ｙｂ2Ｏ3      ０〜１５％及び／又は
ＺｎＯ        ０〜２０％及び／又は
ＣａＯ        ０〜１５％及び／又は
ＳｒＯ        ０〜１５％及び／又は
ＢａＯ        ０〜１５％及び／又は
Ｌｉ2Ｏ      ０〜３％未満及び／又は
Ｎａ2Ｏ        ０〜８％及び／又は
Ｋ2Ｏ              ０〜１１％
の各成分を含有することを特徴とする請求項２に記載の光学ガラス。
【請求項４】
請求項１〜３のいずれか１項の光学ガラスからなるレンズプリフォーム材。
【請求項５】
請求項１〜３のいずれか１項の光学ガラスからなる光学素子。
【発明の詳細な説明】
【技術分野】
【０００１】
本発明は、屈折率（ｎｄ）が１．９を超え、アッベ数（νｄ）が３８以下、部分分散比（θｇ，Ｆ）が０．６１５以下の高屈折率低分散光学ガラス、及び、この光学ガラスを利用して得られるレンズ、プリズムなどの光学素子に関する。
【背景技術】
【０００２】
高屈折率低分散ガラスは、各種レンズなどの光学素子用材料として非常に需要が多く、屈折率（ｎｄ）が１．９を超え、アッベ数（νｄ）が３８以下である光学ガラスとしては、特許文献１〜２に代表されるようなガラス組成物が知られている。
【０００３】
これら光学ガラスが使用される光学系はデジタルカメラなどの光学製品に搭載されるが、色収差を改善するためには、高屈折率低分散領域の光学ガラスに部分分散比が小さいことが望まれている。
【０００４】
また、汎用的に使用可能な光学ガラスであるためには、価格が安いことが必要であり、コストが高くなる要因の一つである原料費を抑える必要がある。
【０００５】
以上の理由より、光学設計上の有用性という観点で従来から高屈折率低分散性を有し、部分分散比が小さく、かつ、原料費の安い光学ガラスが強く求められている。
【０００６】
特に、屈折率（ｎｄ）が１．９を超え、アッベ数（νｄ）が３８以下の範囲の光学定数を有する高屈折率低分散性の光学ガラスが強く求められている。
【０００７】
特許文献１〜２の公報には屈折率（ｎｄ）が極めて高い光学ガラスが開示されている。しかし、これらの公報に具体的に開示されている光学ガラスは、必須成分としてＢ2Ｏ3、Ｌａ2Ｏ3、ＴｉＯ2、Ｎｂ2Ｏ5及びＴａ2Ｏ5を含有し、かつ、質量％の比率でＴｉＯ2／Ｎｂ2Ｏ5が０．２６以下、かつ、ＧｅＯ2／Ｎｂ2Ｏ5が０．３８以下の範囲、という条件を満足しない。
【先行技術文献】
【特許文献】
【０００８】
【特許文献１】特開平０９−２７８４８０号公報
【特許文献２】特開２００５−１７９１４２号公報
【発明の概要】
【発明が解決しようとする課題】
【０００９】
本発明の目的は、前記背景技術に記載した光学ガラスに見られる諸欠点を総合的に解消し、前記の光学定数を有し、部分分散比が小さく、原料費の安い光学ガラスを提供することにある。
【課題を解決するための手段】
【００１０】
本発明者は、上記課題を解決するために、鋭意試験研究を重ねた結果、特定量のＢ2Ｏ3、Ｌａ2Ｏ3、ＴｉＯ2、Ｎｂ2Ｏ5、Ｔａ2Ｏ5を含有させることにより、前記の光学定数を有し、部分分散比が小さく、原料費の安い光学ガラスが得られた。
【００１１】
本発明の第１の構成は、屈折率（ｎd）が１．９を超え、アッベ数（νd）が３８以下、部分分散比（θｇ，Ｆ）が０．６１５以下の範囲の光学定数を有し、必須成分としてＢ2Ｏ3、Ｌａ2Ｏ3、ＴｉＯ2、Ｎｂ2Ｏ5及びＴａ2Ｏ5を含有し、実質的に鉛成分、ヒ素成分を含まず、質量％の比率でＴｉＯ2／Ｎｂ2Ｏ5が０．２６以下、かつＧｅＯ2／Ｎｂ2Ｏ5が０．３８以下であることを特徴とする光学ガラスである。
【００１２】
本発明の第２の構成は、質量％で、
Ｂ2Ｏ3            ５〜２２％、
Ｌａ2Ｏ3        １５〜５０％、
ＴｉＯ2        ０．０１〜１５％、
Ｎｂ2Ｏ5        ５〜４０％、及び
Ｔａ2Ｏ5      ０．１〜２５％
並びに
ＳｉＯ2      ０〜１０％及び／又は
ＧｅＯ2      ０〜１０％及び／又は
Ａｌ2Ｏ3      ０〜１０％及び／又は
Ｇｄ2Ｏ3      ０〜１６％及び／又は
ＺｒＯ2      ０〜１５％及び／又は
ＷＯ3        ０〜２２％及び／又は
Ｓｂ2Ｏ3            ０〜１％
の各成分を含有することを特徴とする前記構成１に記載の光学ガラスである。
【００１３】
本発明の第３の構成は、質量％で、
Ｙ2Ｏ3        ０〜２０％及び／又は
Ｙｂ2Ｏ3      ０〜１５％及び／又は
ＺｎＯ        ０〜２０％及び／又は
ＣａＯ        ０〜１５％及び／又は
ＳｒＯ        ０〜１５％及び／又は
ＢａＯ        ０〜１５％及び／又は
Ｌｉ2Ｏ      ０〜３％未満及び／又は
Ｎａ2Ｏ        ０〜８％及び／又は
Ｋ2Ｏ              ０〜１１％
の各成分を含有することを特徴とする前記構成２に記載の光学ガラスである。
【００１４】
本発明の第４の構成は、前記構成１〜３のいずれかの光学ガラスからなるレンズプリフォーム材である。
【００１５】
本発明の第５の構成は、前記構成１〜３のいずれかの光学ガラスからなる光学素子である。
【発明を実施するための最良の形態】
【００１６】
本発明の光学ガラスの各成分について説明する。以下、特に断らない限り各成分の含有率は質量％を意味する。
【００１７】
ＳｉＯ2成分は、本発明の光学ガラスにおいて、ガラスの粘度を高め、耐失透性および化学的耐久性を向上させるのに有効な成分である。しかし、その量が多すぎると逆に耐失透性、溶融性が悪くなりやすくなる。従って、好ましくは１０％、より好ましくは８％、最も好ましくは６％を上限として含有することができる。なお、ＳｉＯ2成分は任意成分であり、含有しなくとも本発明のガラスを製造することは可能であるが、前記効果を発揮させやすくするためにも、好ましくは０％
を超え、より好ましくは０．１％、最も好ましくは０.５％を下限とする。
【００１８】
ＳｉＯ２は、原料として例えばＳｉＯ２等を使用してガラス内に導入される。
【００１９】
Ｂ2Ｏ3成分は、ランタン系ガラスである本発明の光学ガラスにおいて、ガラス形成酸化物成分として欠かすことのできない成分である。しかし、その量が少なすぎると耐失透性が不十分となりやすく、多すぎると屈折率が低くなって目的とする光学定数の範囲から外れ、化学的耐久性が悪くなりやすい。従って、好ましくは５％、より好ましくは６％、最も好ましくは６.５％を下限として含有することができ、好ましくは２２％、より好ましくは１７％、最も好ましくは１４％を上限として含有することができる。
【００２０】
Ｂ2Ｏ3は、原料として例えばＨ3ＢＯ3、Ｂ2Ｏ3等を使用してガラス内に導入される。
【００２１】
ＧｅＯ2成分は、屈折率を高め、耐失透性を向上させる効果を有する必須成分であり、ガラス形成酸化物として作用する。しかし、その量が少なすぎるとその効果が不十分となりやすく、多すぎると原料が非常に高価であるため、コストが高くなってしまう。従って、好ましくは０％、より好ましくは０．１％、最も好ましくは１％を下限として含有することができ、好ましくは１０％、より好ましくは８％、最も好ましくは５％を上限として含有することができる。
【００２２】
またＧｅＯ2は、原料として例えばＧｅＯ2等を使用してガラス内に導入される。
【００２３】
Ａｌ2Ｏ3成分は、化学的耐久性の改善に有効である。しかし、その量が多すぎると耐失透性が悪くなりやすくなる。従って、好ましくは１０％、より好ましくは６％、最も好ましくは３．５％を上限として含有することができる。なお、Ａｌ2Ｏ3成分は任意成分であり、含有しなくとも本発明のガラスを製造することは可能であるが、前記効果を発揮させやすくするためにも、好ましくは０％を超え、より好ましくは０．１％、最も好ましくは０．５％を下限とする。
【００２４】
またＡｌ2Ｏ3は、原料として例えばＡｌ2Ｏ3、Ａｌ（ＯＨ）3等を使用してガラス内に導入される。
【００２５】
Ｌａ2Ｏ3成分は、ガラスの屈折率を高め、低分散化させるのに有効であり高屈折率低分散性を有する本発明のガラスに欠かすことのできない成分である。しかし、その量が少なすぎるとガラスの光学定数の値を前記範囲内に維持し難く、多すぎると耐失透性が悪くなりやすくなる。従って、好ましくは１５％、より好ましくは２２％、最も好ましくは２７％を下限として含有することができ、好ましくは５０％、より好ましくは４５％、最も好ましくは４１％を上限として含有することができる。
【００２６】
Ｌａ2Ｏ3は、原料として例えばＬａ2Ｏ3、硝酸ランタン又はその水和物等を使用してガラス内に導入される。
【００２７】
Ｇｄ2Ｏ3成分は、ガラスの屈折率を高め、低分散化させるのに効果がある。しかし、その量が多すぎると耐失透性が悪化しやすくなる。従って、好ましくは１６％、より好ましくは１４％、最も好ましくは１１％を上限として含有することができる。なお、Ｇｄ2Ｏ3成分は任意成分であり、含有しなくとも本発明のガラスを製造することは可能であるが、前記効果を発揮させやすくするためにも、好ましくは０％を超え、より好ましくは０．１％、最も好ましくは１％を下限とする。
【００２８】
またＧｄ2Ｏ3は、原料として例えばＧｄ2Ｏ3等を使用してガラス内に導入される。
【００２９】
ＴｉＯ2成分は、光学定数を調整し、耐失透性を改善する効果がある。しかし、その量が少なすぎるとその効果が不十分となりやすく、多すぎると可視光短波長域の透過率が悪化しやすくなる。従って、好ましくは０．０１％、より好ましくは０．１、さらに好ましくは、０．５、最も好ましくは１％を下限として含有することができ、好ましくは１５％、より好ましくは８％、最も好ましくは６％を上限として含有することができる。
【００３０】
ＴｉＯ2は、原料として例えばＴｉＯ2等を使用してガラス内に導入される。
【００３１】
ＺｒＯ2成分は、光学定数を調整し、耐失透性を改善し、化学的耐久性を向上させる効果がある。しかし、その量が多すぎると逆に耐失透性が悪化しやすくなる。従って、好ましくは１５％、より好ましくは１２％、最も好ましくは９％を上限として含有することができる。なお、ＺｒＯ2成分は任意成分であり、含有しなくとも本発明のガラスを製造することは可能であるが、前記効果を発揮させやすくするためにも、好ましくは０％を超え、より好ましくは０．１％、最も好ましくは２％を下限とする。
【００３２】
またＺｒＯ2は、原料として例えばＺｒＯ2等を使用してガラス内に導入される。
【００３３】
Ｎｂ2Ｏ5成分は、屈折率を高め、化学的耐久性及び耐失透性を改善する効果がある。しかし、その量が少なすぎるとその効果が不十分となりやすく、多すぎると逆に耐失透性が悪くなりやすくなり、可視光短波長域の透過率も悪化しやすくなる。従って、好ましくは５％、より好ましくは１５％、最も好ましくは１９％を下限として含有することができ、好ましくは４０％、より好ましくは３３％、最も好ましくは２９％を上限として含有することができる。
【００３４】
またＮｂ2Ｏ5は、原料として例えばＮｂ2Ｏ5等を使用してガラス内に導入される。
【００３５】
Ｔａ2Ｏ5成分は、屈折率を高め、化学的耐久性及び耐失透性を改善する効果がある。しかし、その量が少なすぎるとその効果が不十分となり、多すぎると逆に耐失透性が悪化しやすくなる。従って、好ましくは０．１％、より好ましくは０．５％、最も好ましくは１％を下限として含有することができ、好ましくは２５％、より好ましくは２２％、最も好ましくは２１％を上限として含有することができる。
【００３６】
またＴａ2Ｏ5は、原料として例えばＴａ2Ｏ5等を使用してガラス内に導入される。
【００３７】
ＷＯ3成分は、光学定数を調整し、耐失透性を改善する効果がある。しかし、その量が多すぎると逆に耐失透性や可視光領域の短波長域の光線透過率が悪化しやすくなる。従って、好ましくは２２％、より好ましくは１５％、最も好ましくは１２．５％を上限として含有することができる。なお、ＷＯ3成分は任意成分であり、含有しなくとも本発明のガラスを製造することは可能であるが、前記効果を発揮させやすくするためにも、好ましくは０％を超え、より好ましくは０．１％、最も好ましくは１％を下限とする。
【００３８】
またＷＯ3は、原料として例えばＷＯ3等を使用してガラス内に導入される。
【００３９】
Ｓｂ2Ｏ3成分は、ガラス溶融時の脱泡のために任意に添加しうるが、その量が多すぎると可視光領域の短波長領域における透過率が悪化しやすくなる。従って、好ましくは１％、より好ましくは０．５％、最も好ましくは０．２％を上限として含有できる。
【００４０】
Ｙｂ2Ｏ3成分は、ガラスの屈折率を高め、低分散化させるのに効果がある。しかし、その量が多すぎると耐失透性および化学的耐久性が悪くなりやすくなる。従って、好ましくは１５％、より好ましくは１０％、最も好ましくは５％未満を上限として含有することができる。
【００４１】
またＹｂ2Ｏ3は、原料として例えばＹｂ2Ｏ3等を使用してガラス内に導入される。
【００４２】
Ｙ2Ｏ3成分は、ガラスの屈折率を高め、低分散化させるのに効果がある。しかし、その量が多すぎると耐失透性が悪くなりやすくなる。従って、好ましくは２０％、より好ましくは１０％、最も好ましくは５％を上限として含有することができる。
【００４３】
Ｙ2Ｏ3は、原料として例えばＹ2Ｏ3等を使用してガラス内に導入される。
【００４４】
ＺｎＯ成分は、ガラス転移温度（Ｔｇ）を低くし、化学的耐久性を改善する効果がある。しかし、その量が多すぎると耐失透性が悪くなりやすくなる。従って、好ましくは２０％、より好ましくは１０％、最も好ましくは６．５％を上限として含有することができる。
【００４５】
またＺｎＯは、原料として例えばＺｎＯ等を使用してガラス内に導入できる。
【００４６】
ＣａＯ成分は光学定数の調整に有効である。しかし、その量が多すぎると耐失透性が悪くなりやすくなる。従って、好ましくは１５％、より好ましくは１０％、最も好ましくは５％を上限として含有することができる。
【００４７】
ＣａＯ成分は、原料として例えばＣａＯまたはその炭酸塩、硝酸塩、水酸化物等を使用してガラス内に導入できる。
【００４８】
ＳｒＯ成分は光学定数の調整に有効である。しかし、その量が多すぎると耐失透性が悪くなりやすくなる。従って、好ましくは１５％、より好ましくは１０％、最も好ましくは５％を上限として含有することができる。
【００４９】
ＳｒＯ成分は、原料として例えばＳｒＯまたはその炭酸塩、硝酸塩、水酸化物等を使用してガラス内に導入できる。
【００５０】
ＢａＯ成分は光学定数の調整に有効である。しかし、その量が多すぎると耐失透性が悪くなりやすくなる。従って、好ましくは１５％、より好ましくは１０％、最も好ましくは５％を上限として含有することができる。
【００５１】
ＢａＯ成分は、原料として例えばＢａＯまたはその炭酸塩、硝酸塩、水酸化物等を使用してガラス内に導入できる。
【００５２】
Ｌｉ2Ｏ成分は、ガラス転移温度（Ｔｇ）を大幅に下げ、かつ、混合したガラス原料の溶融を促進する効果がある。しかし、その量が多すぎると耐失透性が急激に悪化しやすくなる。従って、好ましくは３％未満、より好ましくは１％未満、最も好ましくは０．５％未満を上限として含有することができる。
【００５３】
またＬｉ2Ｏは、原料として例えばＬｉ2Ｏまたはその炭酸塩、硝酸塩、水酸化物等を使用してガラス内に導入できる。
【００５４】
Ｎａ2Ｏ成分は、ガラス転移温度（Ｔｇ）を下げ、混合したガラス原料の溶融を促進する効果がある。しかし、その量が多すぎると耐失透性が急激に悪化しやすくなる。従って、好ましくは８％、より好ましくは３％、最も好ましくは１％を上限として含有することができる。
【００５５】
またＮａ2Ｏは、原料として例えばＮａ2Ｏまたはその炭酸塩、硝酸塩、水酸化物等を使用してガラス内に導入できる。
【００５６】
Ｋ2Ｏ成分は、ガラス転移温度（Ｔｇ）を下げ、混合したガラス原料の溶融を促進する効果がある。しかし、その量が多すぎると耐失透性が急激に悪化しやすくなる。従って、好ましくは１１％、より好ましくは５％、最も好ましくは１％を上限として含有することができる。
【００５７】
またＫ2Ｏは、原料として例えばＫ2Ｏまたはその炭酸塩、硝酸塩、水酸化物等を使用してガラス内に導入できる。
【００５８】
Ｂｉ2Ｏ3成分は、屈折率を高め、ガラス転移温度（Ｔｇ）を下げる効果がある。しかし、その量が多すぎると耐失透性が悪化しやすくなる。従って、好ましくは２０％、より好ましくは１０％、最も好ましくは５％を上限として含有することができる。
【００５９】
またＢｉ2Ｏ3は、原料として例えばＢｉ2Ｏ3等を使用してガラス内に導入される。
【００６０】
ＴｅＯ2成分は、屈折率を高める効果を有する成分であるが、白金製の坩堝や、溶融ガラスと接する部分が白金で形成されている溶融槽でガラス原料を溶融する際、テルルと白金が合金化し、合金となった箇所は耐熱性が悪化しやすくなるため、その箇所に穴が開き、溶融ガラスが流出する事故がおこる危険性が憂慮される。従って、好ましくは２０％を上限とし、より好ましくは１０％、最も好ましくは５％を上限として含有できる。
【００６１】
またＴｅＯ2は、原料として例えばＴｅＯ2等を使用してガラス内に導入される。
【００６２】
ＨｆＯ2成分は、屈折率を高める効果がある。しかし、その量が多すぎると耐失透性が悪化しやすくなる。従って、好ましくは２０％を上限とし、より好ましくは１０％、最も好ましくは５％を上限として含有できる。
【００６３】
またＨｆＯ2は、原料として例えばＨｆＯ2等を使用してガラス内に導入される。
【００６４】
Ｇａ2Ｏ3成分は、屈折率を高める効果を有する成分であるが、原料が非常に高価であるため、好ましくは１％未満を上限とし、より好ましくは０．５％、最も好ましくは０．１％を上限として含有できる。
【００６５】
またＧａ2Ｏ3は、原料として例えばＧａ2Ｏ3等を使用してガラス内に導入される。
【００６６】
なお、上記ガラス中に存在する各成分を導入させるために使用される原料は、例示の目的で記載したものであり、上記列挙された酸化物等に限定されるものではない。従って、ガラス製造の条件の諸変更に適宜対応させて、公知の原料から選択できる。
【００６７】
本発明者は、前記範囲内の光学定数において、ＴｉＯ2成分とＮｂ2Ｏ5成分の含有量の比を所定の値に調節することにより、部分分散比（θｇ，Ｆ）が小さいガラスが得られることを見出した。すなわちＴｉＯ2／Ｎｂ2Ｏ5の値が、好ましくは０．２６、より好ましくは０．１７、最も好ましくは０．１３を上限とすることができる。
【００６８】
また、本発明者は、前記範囲内の光学定数において、ＧｅＯ2成分とＮｂ2Ｏ5成分の含有量の比を所定の値に調節することにより、従来よりも原料費の安いガラスが得られることを見出した。すなわちＧｅＯ2／Ｎｂ2Ｏ5の値が、好ましくは０．３８、より好ましくは０．３５、最も好ましくは０．３１を上限とすることができる。
【００６９】
さらに、所望の光学定数を維持し、部分分散比（θｇ，Ｆ）が小さく、かつ安価なガラスを得るためには、ＴｉＯ2／Ｎｂ2Ｏ5の値、ＧｅＯ2／Ｎｂ2Ｏ5の値を同時に上記所定の好ましい範囲内にするほうがよい。
【００７０】
Ｌｕ2Ｏ3、ＳｎＯ2、ＢｅＯの各成分は含有させることは可能であるが、Ｌｕ2Ｏ3、Ｈｆ2Ｏ3は高額原料であるため原料コストが高くなり実際の製造においては現実的ではなく、ＳｎＯ2は白金製の坩堝や、溶融ガラスと接する部分が白金で形成されている溶融槽でガラス原料を溶融する際に錫と白金が合金化して合金となった箇所は耐熱性が悪くなり、その箇所に穴が開き溶融ガラス流出する事故がおこる危険性が憂慮され、ＢｅＯは、環境に有害な影響を与え、環境負荷の非常に大きい成分である、という問題がある。従って、好ましくは０．１％未満、より好ましくは０．０５％を上限として含有され、最も好ましくは含有しない。
【００７１】
次に、本発明の光学ガラスに含有させるべきではない成分について説明する。
【００７２】
鉛化合物は、ガラスの製造のみならず、研磨等のガラスの冷間加工及びガラスの廃棄に至るまで、環境対策上の措置が必要となり、環境負荷が大きい成分であるという問題があるため、本発明の光学ガラスに含有させるべきではない。
【００７３】
Ａｓ2Ｏ3、カドミウム及びトリウムは、共に、環境に有害な影響を与え、環境負荷の非常に大きい成分であるため、本発明の光学ガラスに含有させるべきではない。
【００７４】
さらに本発明の光学ガラスにおいては、Ｖ、Ｃｒ、Ｍｎ、Ｆｅ、Ｃｏ、Ｎｉ、Ｃｕ、Ｍｏ、Ｅｕ、Ｎｄ、Ｓｍ、Ｔｂ、Ｄｙ、Ｅｒ等の着色成分は、含有しないことが好ましい。ただし、ここでいう含有しないとは、不純物として混入される場合を除き、人為的に含有させないことを意味する。
【００７５】
本発明のガラス組成物は、その組成が質量％で表されているため直接的にモル％の記載に表せるものではないが、本発明において要求される諸特性を満たすガラス組成物中に存在する各成分のモル％表示による組成は、酸化物換算組成で概ね以下の値をとる。
Ｂ2Ｏ3          １５〜４２％、
Ｌａ2Ｏ3        １０〜３０％、
ＴｉＯ2        ０．０５〜１８％、
Ｎｂ2Ｏ5        ７〜２８％、及び
Ｔａ2Ｏ5      ０．１〜１３％
並びに
ＳｉＯ2      ０〜２０％及び／又は
ＧｅＯ2      ０〜２０％及び／又は
Ａｌ2Ｏ3      ０〜１２％及び／又は
Ｇｄ2Ｏ3      ０〜１０％及び／又は
ＺｒＯ2      ０〜２０％及び／又は
ＷＯ3        ０〜１４％及び／又は
Ｓｂ2Ｏ3            ０〜１％
【００７６】
次に本発明の光学ガラスの物性について説明する。
【００７７】
前述のとおり、本発明の光学ガラスは光学設計上の有用性の観点から、屈折率（ｎd）が好ましくは１．９を超え、より好ましくは１．９５、最も好ましくは１．９９を下限とし、好ましくは２．１５、より好ましくは２．１０、最も好ましくは２．０５を上限とする。
【００７８】
また、本発明の光学ガラスは光学設計上の有用性の観点から、アッベ数（νd）が好ましくは２０、より好ましくは２３、最も好ましくは２６を下限とし、好ましくは３８、より好ましくは３３、最も好ましくは２９を上限とする。
【００７９】
また、本発明の光学ガラスは光学設計上の有用性の観点から、部分分散比（θｇ，Ｆ）が好ましくは０．５８０、より好ましくは０．５９０、最も好ましくは０．５９５を下限とし、好ましくは０．６１５、より好ましくは０．６１２、最も好ましくは０．６１０を上限とする。
【００８０】
本発明の光学ガラスは精密プレス成形用のプリフォーム材としても使用することができる。プリフォーム材として使用する場合、その製造方法及び精密プレス成形方法は特に限定されるものではなく、公知の製造方法及び成形方法を使用することができる。例えば、熔融ガラスから直接プリフォーム材を製造することもでき、また板状に成形されたガラスを冷間加工して製造しても良い。
【００８１】
本発明の光学ガラスを成形することにより得られる光学素子はカメラ、ビデオ用のレンズ、顕微鏡や望遠鏡用のレンズなどに使用できることはもちろんであるが、その用途は限定されない。
【実施例】
【００８２】
以下、本発明の実施例について述べるが、本発明はこれら実施例に限定されるものではない。
【００８３】
本発明のガラスの実施例（Ｎｏ．1〜Ｎｏ．５７）の組成を、これらのガラスの屈折率（ｎｄ）、アッベ数（νｄ）、部分分散比（θｇ，Ｆ）、と共に表１〜表１０に示す。表中、各成分の組成は質量%で表示するものとする。
【００８４】
【表１】
2009203155.tif 000002
【００８５】
【表２】
2009203155.tif 000003
【００８６】
【表３】
2009203155.tif 000004
【００８７】
【表４】
2009203155.tif 000005
【００８８】
【表５】
2009203155.tif 000006
【００８９】
【表６】
2009203155.tif 000007
【００９０】
【表７】
2009203155.tif 000008
【００９１】
【表８】
2009203155.tif 000009
【００９２】
【表９】
2009203155.tif 000010
【００９３】
【表１０】
2009203155.tif 000011
【００９４】
表１〜表１０に示した本発明の実施例の光学ガラス（Ｎｏ．1〜Ｎｏ．７８）は、酸化物、水酸化物、炭酸塩、硝酸塩等の通常の光学ガラス用原料を表１〜表１０に示した各実施例の組成の割合となるように秤量し、混合し、白金るつぼに投入し、組成による溶融性に応じて、１２００〜１５００℃で、３〜５時間溶融、清澄、攪拌して均質化した後、金型等に鋳込み徐冷することにより得ることができた。
【００９５】
屈折率（ｎｄ）及びアッベ数（νｄ）は徐冷降温速度を−２５℃／時にして得られた光学ガラスについて測定した。
【００９６】
部分分散比（θｇ，Ｆ）は、徐冷降温速度を−２５℃／時にして得られた光学ガラスについてＣライン（波長  ６５６．２７ｎｍ）における屈折率（ｎＣ）、Ｆライン（波長  ４８６．１３ｎｍ）における屈折率（ｎＦ）、ｇライン（波長  ４３５．８３５ｎｍ）における屈折率（ｎｇ）を測定し、θｇ，Ｆ＝（ｎｇ−ｎＦ）／（ｎＦ−ｎＣ）による式にて算出した。
【００９７】
表１〜表１０に見られる通り、本発明の実施例の光学ガラス（Ｎｏ．1〜Ｎｏ．７８）はすべて、前記範囲内の光学定数（屈折率（ｎd）及びアッベ数（νd））を有し、部分分散比（θｇ，Ｆ）が０．６１５以下である。
【産業上の利用可能性】
【００９８】
以上、述べたとおり、本発明の光学ガラスは、組成がＢ2Ｏ3−Ｌａ2Ｏ3−ＴｉＯ2−Ｎｂ2Ｏ5−Ｔａ2Ｏ5系であり、かつ、質量％の比率でＴｉＯ2／Ｎｂ2Ｏ5が０．２６以下、かつＧｅＯ2／Ｎｂ2Ｏ5が０．３８以下のガラスであって、  屈折率（ｎd）が１．９を超え、アッベ数（νd）が３８以下、部分分散比（θｇ，Ｆ）が０．６１５以下の範囲の光学定数を有しているから、光学設計を行う上で非常に有効であり、産業上非常に有用である。